(57)【要約】  本発明のゲル状電解質は、フッ化ビニリデン重合体と、非水電解液とを含む。フッ化ビニリデン重合体は、第１フッ化ビニリデン重合体と、第２フッ化ビニリデン重合体とを含む。第１フッ化ビニリデン重合体は、プロピレンカーボネート／ジメチルカーボネート（１／１質量比）溶媒に、濃度が１０質量％となるように溶解させた溶液を２５℃に冷却した後の倒置法によるゲル化測定において、ゲル化するものであり、第２フッ化ビニリデン重合体は、前記ゲル化測定において、ゲル化しないものである。【特許請求の範囲】
【請求項１】
フッ化ビニリデン重合体と、非水電解液とを含み、
前記フッ化ビニリデン重合体は、主成分として第１フッ化ビニリデン重合体と、第２フッ化ビニリデン重合体とを含み、
前記第１フッ化ビニリデン重合体は、プロピレンカーボネート／ジメチルカーボネート（１／１質量比）溶媒に、濃度が１０質量％となるように溶解させた溶液を２５℃に冷却した後、倒置法で行われるゲル化測定において、ゲル化するものであり、
前記第２フッ化ビニリデン重合体は、前記ゲル化測定において、ゲル化しないものである、
ゲル状電解質。
【請求項２】
前記第２フッ化ビニリデン重合体の含有量は、前記フッ化ビニリデン重合体の全質量に対して０．１〜１０質量％である、
請求項１に記載のゲル状電解質。
【請求項３】
前記第２フッ化ビニリデン重合体は、フッ化ビニリデンに由来する構成単位と、前記フッ化ビニリデン以外のフッ素系モノマーに由来する構成単位とを有する共重合体である、
請求項１または２に記載のゲル状電解質。
【請求項４】
前記第１フッ化ビニリデン重合体および前記第２フッ化ビニリデン重合体の少なくとも一方は、カルボキシ基を有する不飽和モノマーに由来する構成単位をさらに含む、
請求項１〜３のいずれか一項に記載のゲル状電解質。
【請求項５】
前記第１フッ化ビニリデン重合体の重量平均分子量は、３０万〜２００万である、
請求項１〜４のいずれか一項に記載のゲル状電解質。
【請求項６】
前記非水電解液は、プロピレンカーボネート、エチレンカーボネート、ジメチルカーボネート、ジエチルカーボネート、およびメチルエチルカーボネートからなる群から選択される少なくとも１つの非水溶媒に電解質が溶解したものである、
請求項１〜５のいずれか一項に記載のゲル状電解質。
【請求項７】
前記電解質は、ＬｉＰＦ６、ＬｉＡｓＦ６、ＬｉＣｌＯ４、ＬｉＢＦ４、ＬｉＣｌ、ＬｉＢｒ、ＬｉＣＨ３ＳＯ３、ＬｉＣＦ３ＳＯ３、ＬｉＮ（ＣＦ３ＳＯ２）２、およびＬｉＣ（ＣＦ３ＳＯ２）３からなる群のうち少なくとの１つである、
請求項６に記載のゲル状電解質。
【請求項８】
無機フィラーをさらに含む、
請求項１〜７のいずれか一項に記載のゲル状電解質。
【請求項９】
正極と、負極と、前記正極と前記負極との間に配置された、請求項１〜８のいずれか一項に記載のゲル状電解質とを有する、
非水電解質二次電池。
【発明の詳細な説明】
【技術分野】
【０００１】
本発明は、ゲル状電解質および非水電解質二次電池に関する。
【背景技術】
【０００２】
リチウムイオン二次電池などの非水電解質二次電池は、大容量化および小型化を両立できることから、スマートフォンなどの移動型電子機器や電気自動車などの電源として注目されている。非水電解質二次電池の電解液としては、リチウム塩を非水溶性の有機溶媒に溶解させた非水電解液が用いられる。【０００３】
近年では、非水電解質二次電池の電解液として、非水電解液の漏出などを抑制するため、非水電解液をポリマーに含浸させたゲル状電解質が開発されている。ゲル状電解質に用いるポリマーとしては、電気的安定性が高いことからフッ化ビニリデン重合体（以下、単に「フッ化ビニリデン重合体」というときは、フッ化ビニリデンの単独重合体および共重合体のいずれをも含む。）が好適に用いられる。【０００４】
ゲル状電解質として、例えば特許文献１には、フッ化ビニリデンに由来する構成単位を含み、かつ融点が５０℃以上であるポリマーと、溶媒に可溶なフッ素ポリマーとをマトリクスとして含むポリマー電解質が開示されている。【０００５】
また、特許文献２には、フッ化ビニリデン単量体を７０〜９７質量％およびフッ化ビニリデンと共重合可能な単量体を３〜３０質量％を含み、溶融結晶化熱量が一定以上であるフッ化ビニリデン共重合体（Ａ）と、フッ化ビニリデン単量体を５０〜９５質量％およびフッ化ビニリデンと共重合可能な単量体を５〜５０質量％を含み、溶融結晶化熱量が一定以下であるフッ化ビニリデン共重合体（Ｂ）とからなるフッ化ビニリデン系重合体組成物と、非水系電解液とからなるポリマー電解質が開示されている。
【先行技術文献】
【特許文献】
【０００６】
【特許文献１】特開平１１−３７２９号公報
【特許文献２】特開２０００−２３１９３５号公報
【発明の概要】
【発明が解決しようとする課題】
【０００７】
特許文献１や２に示されるようなゲル状電解質は、良好な非水電解液の保持性を有すると考えられる。しかしながら、電池の安全性のさらなる向上の要求に伴い、ゲル状電解質には、これまで以上に非水電解液の漏出を抑制できること、すなわち、非水電解液の保持性をさらに高めることが求められている。【０００８】
非水電解液の保持性は、ゲル状電解質中のポリマー濃度が高いほど高くなる。しかしながら、ポリマーは絶縁成分であることから、ゲル状電解質中のポリマー濃度が高くなると、電池の内部抵抗が増大し、電池特性が低下しやすい。つまり、ゲル状電解質中のポリマー濃度を高めることなく（すなわち、ゲル状電解質中のポリマー濃度を可能な限り低くしつつ）、非水電解液の保持性をさらに高めることが求められている。【０００９】
本発明はこれらの事情に鑑みてなされたものであり、ポリマー濃度が高くなくても、非水電解液の高い保持性を有するゲル状電解質およびそれを含む非水電解質二次電池を提供することを目的とする。
【課題を解決するための手段】
【００１０】
本発明のゲル状電解質は、フッ化ビニリデン重合体と、非水電解液とを含み、前記フッ化ビニリデン重合体は、主成分として第１フッ化ビニリデン重合体と、第２フッ化ビニリデン重合体とを含み、前記第１フッ化ビニリデン重合体は、プロピレンカーボネート／ジメチルカーボネート（１／１質量比）溶媒に、濃度が１０質量％となるように溶解させた溶液を２５℃に冷却した後、倒置法で行われるゲル化測定において、ゲル化するものであり、前記第２フッ化ビニリデン重合体は、前記ゲル化測定において、ゲル化しないものである。【００１１】
本発明の非水電解質二次電池は、正極と、負極と、前記正極と前記負極との間に配置された、本発明のゲル状電解質とを有する。
【発明の効果】
【００１２】
本発明によれば、ポリマー濃度が高くなくても、非水電解液の高い保持性を有するゲル状電解質およびそれを含む非水電解質二次電池を提供することができる。
【発明を実施するための形態】
【００１３】
本発明者らは、鋭意検討した結果、倒置法を用いた室温（２５℃）でのゲル化測定において、ゲル化する第１フッ化ビニリデン重合体と、ゲル化しない第２フッ化ビニリデン重合体とを組み合わせること（好ましくは、第２フッ化ビニリデン重合体の含有割合が一定以下となるように組み合わせること）で、ポリマー成分（フッ化ビニリデン重合体）の総濃度が低くても、十分にゲル化しつつ、非水電解液の保持性を高めうることを見出した。
【００１４】
このメカニズムは明らかではないが、以下のように推測される。すなわち、第２フッ化ビニリデン重合体は、ゲル骨格の形成には寄与しないものの、第１フッ化ビニリデン重合体と非水電解液の両方に対して良好な親和性を有する。それにより、第２フッ化ビニリデン重合体が存在することによって、第１フッ化ビニリデン重合体と非電解液との親和性も間接的に高められることで、第１フッ化ビニリデン重合体のゲル骨格中に非水電解液が保持されやすくなると考えられる（推定メカニズム１）。また、第２フッ化ビニリデン重合体は、第１フッ化ビニリデン重合体よりも結晶性が低いため、（ゲル骨格の形成には寄与しないものの）第２フッ化ビニリデン重合体の凝集分子間に非水電解液が入り込みやすい。それにより、当該第２フッ化ビニリデン重合体の凝集分子間にも非水電解液が保持されやすくなると考えられる（推定メカニズム２）。
【００１５】
室温ではゲル化しない（溶媒に対する溶解性が高い）第２フッ化ビニリデン重合体は、室温でゲル化する（溶媒に対する溶解性が低い）第１フッ化ビニリデン重合体よりも、組成分布が適切に制御されており（溶媒との親和性が低いモノマー組成を有する成分が少ない）、結晶性（結晶化度）は低い。フッ化ビニリデン重合体の組成分布や結晶性は、主に、モノマーの種類や共重合比、重合条件などによって調整されうる。
すなわち、組成分布が適切に制御されており、結晶性が低い第２フッ化ビニリデン重合体は、例えば結晶性を高めやすいフッ化ビニリデンの含有量を少なく（結晶性を低くしやすい他のモノマーの含有量を多く）し、かつ重合条件を適切に調整することによって得ることができる。重合条件を適切に調整するとは、具体的には、１）モノマーの添加を、重合が均質となるよう、可能な限り一様に、重合中、連続的または分割的に行うこと（具体的には、最初にモノマーを投入した直後の重合開始時の圧力（初期圧力）を維持するように連続的または分割的に行うこと）、２）重合温度を高くすることなどが挙げられる。１）は、より具体的には、最初にモノマーを投入した直後の重合開始時点から残りの全モノマーの添加が終了する時点までの重合圧力の低下が１ＭＰａ以内となるようにすることをいう。このうち、少なくとも上記１）を満たすことが好ましく、上記１）と２）の両方を満たすことがより好ましい。
【００１６】
なお、特許文献１の実施例で用いられた溶媒に可溶なポリマーや、特許文献２の実施例で用いられたフッ化ビニリデン共重合体（Ｂ）の一つであるポリマーＢは、前述の室温におけるゲル化測定においてゲル化する。また、ポリマーＣおよびＤは、プロピレンカーボネート／ジメチルカーボネート（１／１質量比）溶媒に溶解しないことから、ゲル化試験を実施することができない。つまり、特許文献１および２の実施例の電解質は、いずれも本願の第２フッ化ビニリデン重合体を含んでいないと考えられる。
【００１７】
１．ゲル状電解質
本発明のゲル状電解質は、フッ化ビニリデン重合体と、非水電解液とを含む。
【００１８】
１−１．フッ化ビニリデン重合体
フッ化ビニリデン重合体は、主成分として第１フッ化ビニリデン重合体と、第２フッ化ビニリデン重合体とを含む。ここで、「主成分として」とは、フッ化ビニリデン重合体の含有量（好ましくは第１フッ化ビニリデン重合体と第２フッ化ビニリデン重合体の合計量）に対して８０質量％以上、好ましくは９０質量％以上であることをいう。
【００１９】
＜第１フッ化ビニリデン重合体＞
第１フッ化ビニリデン重合体は、当該重合体をプロピレンカーボネート／ジメチルカーボネート（１／１質量比）溶媒に、濃度が１０質量％となるように溶解させた溶液を、２５℃に冷却した後、倒置法で行われるゲル化測定において、ゲル化する重合体である。そのような重合体は、ゲル骨格（重合鎖のネットワーク）を形成しやすいため、当該ゲル骨格中に非水電解液を保持する機能を有しうる。
【００２０】
フッ化ビニリデン重合体のゲル化測定（倒置法）は、以下の手順で行うことができる。
１）第１フッ化ビニリデン重合体を、プロピレンカーボネート／ジメチルカーボネート（１／１質量比）溶媒に、濃度が１０質量％となるように添加し、当該混合溶媒の沸点未満の温度で加熱しながら攪拌する。この加熱攪拌は、フッ化ビニリデン重合体が溶解するまで（不溶物が確認されなくなるまで）、加熱温度を上げながら行う。
フッ化ビニリデン重合体が溶解したかどうかは、調製した溶液を容器に採取し、透視度（ＪＩＳ  Ｋ  ０１０２（２０１６年））を測定することにより行う。具体的には、溶液中に不溶物がなく、透視度が１０度を超える場合は、溶解したと判断し；不溶物の容器底面への沈殿・堆積があり、透視度が１０度以下の場合は、溶解できていないと判断する。
２）上記１）で第１フッ化ビニリデン重合体を溶解させた溶液を、室温（２５℃）まで放冷し、２５℃で一週間静置する。その後、当該溶液が入った容器を上下反転させて（倒置法）、内容物の流動状態を確認する。内容物が流動しないものを「ゲル化した」と判断し、内容物が流動したものを「ゲル化しなかった」と判断する。
内容物が流動したかどうかは、容器を上下反転した後、５分以内に内容物が容器の上から下へ流れ始めることが目視確認できたかどうかによって判断する。なお、粗大なゲル状物が目視で確認できた場合は、容器を上下反転した際に、内容物が上下移動したとしても、「ゲル化した」と判断する。
【００２１】
そのような第１フッ化ビニリデン重合体は、フッ化ビニリデンに由来する構成単位を有し、必要に応じてフッ化ビニリデン以外の他のモノマーに由来する構成単位をさらに有しうる。すなわち、第１フッ化ビニリデン重合体は、フッ化ビニリデンに由来する構成単位を有する単独重合体であってもよいし、フッ化ビニリデンに由来する構成単位と、フッ化ビニリデン以外の他のモノマーに由来する構成単位とを有する共重合体であってもよい。
【００２２】
フッ化ビニリデンに由来する構成単位について：
第１フッ化ビニリデン重合体中のフッ化ビニリデンに由来する構成単位の含有量は、第１フッ化ビニリデン重合体の結晶性を高めて、ゲルを形成しやすくする観点から、第１フッ化ビニリデン重合体の全質量に対して７５〜１００質量％であることが好ましく、９０〜１００質量％であることがより好ましく、９５〜１００質量％であることがさらに好ましい。なお、第１フッ化ビニリデン重合体が、フッ化ビニリデンに由来する構成単位と、フッ化ビニリデン以外の他のモノマーに由来する構成単位とを有する共重合体である場合、フッ化ビニリデンに由来する構成単位の含有量の上限値は、例えば９８．５質量％でありうる。
【００２３】
第１フッ化ビニリデン重合体中のフッ化ビニリデンに由来する構成単位の含有量は、原料として仕込むモノマー中のフッ化ビニリデンの割合を調整することで、上記範囲に調整することができる。また、第１フッ化ビニリデン重合体中の当該フッ化ビニリデンに由来する構成単位の含有量は、核磁気共鳴スペクトル（ＮＭＲ）などの公知の測定法により求めることができる。
【００２４】
フッ化ビニリデン以外の他のモノマーに由来する構成単位について：
第１フッ化ビニリデン重合体は、前述の通り、フッ化ビニリデン以外の他のモノマーに由来する構成単位をさらに有してもよい。他のモノマーに由来する構成単位は、１種のみであってもよいし、２種類以上であってもよい。
【００２５】
例えば、第１フッ化ビニリデン重合体は、電解液保持性に影響を与える結晶性を制御する観点から、フッ化ビニリデンと共重合可能な、フッ化ビニリデン以外の含フッ素アルキルビニル化合物（以下、単に「フッ化モノマー」ともいう）に由来する構成単位を有してもよい。フッ化モノマーの例には、フッ化ビニル、トリフルオロエチレン、テトラフルオロエチレン、クロロトリフルオロエチレンおよびヘキサフルオロプロピレンなどが含まれる。これらのうち、結晶性の制御をより容易にする観点からは、テトラフルオロエチレン、クロロトリフルオロエチレンおよびヘキサフルオロプロピレンが好ましく、ヘキサフルオロプロピレンがより好ましい。
【００２６】
第１フッ化ビニリデン重合体がフッ化モノマーに由来する構成単位を有する場合、第１フッ化ビニリデン重合体中のフッ化モノマーに由来する構成単位の含有量は、第１フッ化ビニリデン重合体の全質量に対して１〜２０質量％であることが好ましく、２〜１０質量％であることがより好ましい。
【００２７】
また、第１フッ化ビニリデン重合体は、例えばゲル状電解質が無機フィラーを含む場合に、重合体に極性を付与して、当該無機フィラーとの親和性をより高める観点から、カルボキシ基を有する不飽和モノマーに由来する構成単位をさらに有しうる。カルボキシ基を有する不飽和モノマーの例には、（メタ）アクリル酸、末端にカルボキシ基を有する（メタ）アクリル酸エステル、不飽和二塩基酸または不飽和二塩基酸モノエステルが含まれる。末端にカルボキシ基を有する（メタ）アクリル酸エステルの例には、２−カルボキシエチルアクリレート、２−カルボキシエチルメタクリレート、アクリロイロキシエチルコハク酸、メタクリロイロキシエチルコハク酸、アクリロイロキシエチルフタル酸、メタクリロイロキシエチルフタル酸が含まれる。不飽和二塩基酸は、不飽和ジカルボン酸またはその誘導体であり、特に２つのカルボキシ基が、炭素数１以上６以下の直鎖状または分岐鎖状の不飽和アルキレン基で結合された化合物とすることができる。不飽和二塩基酸の例には、マレイン酸、フマル酸、イタコン酸、およびシトラコン酸が含まれる。不飽和二塩基酸モノエステルは、不飽和二塩基酸に由来するモノエステル化合物である。不飽和二塩基酸モノエステルの例には、マレイン酸モノメチルエステル、マレイン酸モノエチルエステル、シトラコン酸モノメチルエステル、およびシトラコン酸モノエチルエステルが含まれる。
【００２８】
第１フッ化ビニリデン重合体がカルボキシ基を有する不飽和モノマーに由来する構成単位を有する場合、第１フッ化ビニリデン重合体中のカルボキシ基を有する不飽和モノマーに由来する構成単位の含有量は、例えば０．０１〜５質量％であることが好ましく、０．０５〜２質量％であることがより好ましい。第１フッ化ビニリデン重合体中のカルボキシ基を有する不飽和モノマーに由来する構成単位の含有量は、前述の核磁気共鳴スペクトル（ＮＭＲ）のほか、中和滴定などでも測定することができる。フッ化ビニリデン重合体中のカルボキシ基の中和滴定による定量法は、例えば、特許第５２８３６８８号などを参考にすることができる。
【００２９】
また、第１フッ化ビニリデン重合体中のカルボキシ基を有する不飽和モノマーに由来する構成単位の含有量は、赤外吸収スペクトル（ＩＲ）によって測定することもできる。具体的には、３０２０ｃｍ−１に現れるフッ化ビニリデン構成単位中のＣ−Ｈ伸縮振動に由来する吸収帯の吸光度（ＡＣ−Ｈ）と、１７００ｃｍ−１付近に現れるカルボキシ基を有する不飽和モノマー構成単位中のＣ＝Ｏ伸縮振動に由来する吸収帯（例えば、ＭＭＭの場合、１７４０ｃｍ−１）の吸光度（ＡＣ＝Ｏ）との比、ＡＣ＝Ｏ／ＡＣ−Ｈによって測定することもできる。吸光度比ＡＣ＝Ｏ／ＡＣ−Ｈは、例えば０．０１〜３であることが好ましく、０．０５〜１であることがより好ましい。
【００３０】
また、第１フッ化ビニリデン重合体は、アクリル酸トリフルオロメチル、ビニルトリフルオロメチルエーテル、およびトリフルオロエチレンなどを含む、前述の含フッ素アルキルビニル化合物以外の含フッ素重合性モノマーに由来する構成単位をさらに有してもよい。
【００３１】
また、第１フッ化ビニリデン重合体は、非水電解液を保持可能な網目空間を増やす観点などから、架橋性モノマーに由来する構成単位をさらに有してもよい。架橋性モノマーは、フッ化ビニリデンと共重合可能であり、かつ、互いに重合（架橋）可能なモノマーであればよい。例えば、架橋性モノマーは、２つの重合性官能基と、２つの重合性官能基を連結する２価の連結基とを有する化合物であることが好ましい。
【００３２】
重合性官能基は、特に限定されないが、例えばＣＦ２＝ＣＦ−で表される、全ての水素原子がフッ素原子で置換されたビニル基、および、全ての水素原子がフッ素原子で置換された（メタ）アクリロイル基などのＲＲ’Ｃ＝ＣＲ’’−ＣＯ−で表される官能基（ただし、Ｒ、Ｒ’およびＲ’’は、独立して、フッ素原子、または炭素数１以上５以下の直鎖状または分岐鎖状のパーフルオロアルキル基を示す）などでありうる。反応性の高さからは、全ての水素原子がフッ素原子で置換されたビニル基および全ての水素原子がフッ素原子で置換された（メタ）アクリロイル基が好ましく、全ての水素原子がフッ素原子で置換された（メタ）アクリロイル基がより好ましい。なお、本明細書において、（メタ）アクリロイルとは「アクリロイルまたはメタクリロイル」を意味する。
【００３３】
連結基は、重合性官能基同士を最短で結んだ時の原子数が、２以上１０以下、好ましくは３以上８以下、とすることができ、例えば、直鎖状、分岐鎖状または環状のパーフルオロアルキル基とすることができる。
【００３４】
架橋性モノマーの例には、ＣＦ２＝ＣＦＯ−Ｒｆ１−ＯＣＦ＝ＣＦ２およびＣＦ２＝ＣＦＯ−Ｒｆ２−ＣＦ＝ＣＦ２（Ｒｆ１は、エーテル性酸素原子を含んでもよい炭素数１以上８以下のフルオロアルキレン基を示し、Ｒｆ２は、単結合、または、エーテル性酸素原子を含んでもよい炭素数１以上８以下のフルオロアルキレン基を示す。）で示される化合物が含まれる。
【００３５】
＜第１フッ化ビニリデン重合体の物性＞
（重量平均分子量）
第１フッ化ビニリデン重合体の重量平均分子量は、特に限定されないが、３０万〜２００万であることが好ましく、４０万〜１５０万であることがより好ましい。３０万以上であると、ゲル形成が十分になされやすく、２００万以下であると、ゲル状電解質を作製する際の、塗工性などが損なわれにくい。
【００３６】
重量平均分子量は、公知のゲルろ過クロマトグラフィー（ＧＰＣ）で測定され、ポリスチレン換算で求められた値とすることができる。具体的には、第１フッ化ビニリデン重合体を、濃度が０．２質量％となるように溶解させたＮＭＰ（Ｎ−メチル−２−ピロリドン）溶液について、ＧＰＣ測定を行い、ポリスチレン換算にて第１フッ化ビニリデン重合体の重量平均分子量を測定することによって求めることができる。
【００３７】
第１フッ化ビニリデン重合体の重量平均分子量（Ｍｗ）は、重合条件によって調整することができる。
【００３８】
（溶解性）
第１フッ化ビニリデン重合体の溶媒に対する溶解性は、ゲル形成を十分に行いやすくする観点では、低いことが好ましい。具体的には、第１フッ化ビニリデン重合体は、後述するように、透視度が１０度以上となるときの温度が高いこと、具体的には、６０℃以上であることが好ましく、８０℃以上であることがより好ましい。上記温度が６０℃以上であると、第１フッ化ビニリデン重合体と非水電解質を含むゲル状電解質は、ゲル強度に一層優れ、任意の形状に成形しやすくすることができる。
【００３９】
溶解性は、第１フッ化ビニリデン共重合体を非水電解液に添加し、順次、加熱温度を変化させながら、加熱撹拌していき、ポリマー溶液の透視度が初めて１０度以上になった時の温度によって評価することができる。
具体的には、プロピレンカーボネート／ジメチルカーボネート（１／１質量比）溶媒に、濃度が１０質量％となる量のフッ化ビニリデン共重合体を加えて４０℃で３０分間加熱撹拌し、混合液を調製する。その後、速やかに混合液の透視度を測定する。透視度の測定は、ＪＩＳ  Ｋ０１０２（２０１６年）の透視度の試験に準じて行うことができる。ただし、測定器具としては、長さ３００ｍｍ、径１０ｍｍのガラス管を用い、測定は、室温で行う。
透視度が１０度より小さい場合、加熱温度を５０℃に上げ、さらに３０分加熱攪拌した後、再度、同様の条件で透視度を測定する。透視度が１０度より小さい場合、さらに加熱温度を６０℃に上げ、上記手順を繰り返す。
以上の操作を透視度が１０度以上になるまで繰り返す。加熱温度の上限は、溶媒の沸点である。溶解性が高いほど、混合液の透視度が初めて１０度以上になる温度は低くなる。
【００４０】
（融点）
第１フッ化ビニリデン重合体のゲル形成のしやすさ（溶媒への溶解性の低さ）は、結晶性や、モノマー組成に依存した溶媒との化学的親和性などに依存する。結晶性を高くすることによって、ゲル形成を十分に行いやすくする観点では、第１フッ化ビニリデン重合体の融点（Ｔｍ）は高いほうが好ましく、具体的には１３５〜１８０℃であることが好ましく、１４０〜１７５℃であることがより好ましい。
【００４１】
融点（Ｔｍ）は、示差走査熱測定（ＤＳＣ）により測定することができる。すなわち、試料約１０ｍｇを採取して、測定サンプルとする。これを用いて、以下の条件でＤＳＣ測定を行い、昇温過程における吸熱ピーク温度からＴｍを求めることができる。
（測定条件）
装置：ＭＥＴＴＬＥＲ製 ＤＳＣ３０
サンプルホルダー：Ａｌｕｍｉｎｕｍ ｓｔａｎｄａｒｄ ４０μｌ
測定温度範囲：３０〜２２０℃
昇温速度：１０℃／ｍｉｎ
窒素流量：５０ｍｌ／ｍｉｎ
【００４２】
第１フッ化ビニリデン重合体の溶解性および融点（Ｔｍ）は、モノマーの種類や共重合比、重合条件などによって調整することができる。第１フッ化ビニリデン重合体の溶解性を低くする（または融点（Ｔｍ）を高くする）ためには、例えばフッ化ビニリデンに由来する構成単位の含有量を多くしたり、重合温度を低くしたりすることが好ましい。
【００４３】
＜第２フッ化ビニリデン重合体＞
第２フッ化ビニリデン重合体は、前述の倒置法で測定されるゲル化測定において、ゲル化しない重合体である。そのような第２フッ化ビニリデン重合体は、第１フッ化ビニリデン重合体と非水電解液の両方に対して良好な親和性を有する。そのため、第２フッ化ビニリデン重合体の存在により、第１フッ化ビニリデン重合体と非水電解液との親和性も間接的に高められるため、第１フッ化ビニリデン重合体のゲル骨格中に非水電解液を保持しやすくしうる。また、第２フッ化ビニリデン重合体の凝集分子間でも非水電解液を保持しやすくしうる。
【００４４】
そのような第２フッ化ビニリデン重合体は、フッ化ビニリデンに由来する構成単位と、フッ化ビニリデン以外の他のモノマーに由来する構成単位とを有する共重合体であることが好ましい。
【００４５】
フッ化ビニリデンに由来する構成単位について：
第２フッ化ビニリデン重合体中のフッ化ビニリデンに由来する構成単位の含有量は、結晶性を適度に低くすることによって、電解液保持性を高めやすくする観点では、第２フッ化ビニリデン重合体の全質量に対して５０〜９０質量％であることが好ましく、６０〜８０質量％であることがより好ましく、７０〜８０質量％であることがさらに好ましい。第２フッ化ビニリデン重合体中のフッ化ビニリデンに由来する構成単位の含有量は、第１フッ化ビニリデン重合体中のフッ化ビニリデンに由来する構成単位の含有量よりも少ないことが好ましい。
【００４６】
第２フッ化ビニリデン重合体中のフッ化ビニリデンに由来する構成単位の含有量の調整方法および測定方法は、第１フッ化ビニリデン重合体中のフッ化ビニリデンに由来する構成単位の含有量の調整方法および測定方法と同様である。
【００４７】
フッ化ビニリデン以外の他のモノマーに由来する構成単位について：
フッ化ビニリデン以外の他のモノマーに由来する構成単位としては、第１フッ化ビニリデン重合体における他のモノマーと同様のものを用いることができる。他のモノマーに由来する構成単位は、１種のみであってもよいし、２種類以上であってもよい。
【００４８】
中でも、第２フッ化ビニリデン重合体は、前述のフッ化モノマーに由来する構成単位を有することが好ましい。第２フッ化ビニリデン重合体中のフッ化モノマー以外の他のモノマーに由来する構成単位の含有量は、結晶性を適度に低くすることによって、電解液保持性を高めやすくする観点では、第２フッ化ビニリデン重合体の全質量に対して２〜４５質量％であることが好ましく、１０〜３５質量％であることがより好ましく、１５〜２５質量％であることがさらに好ましい。第２フッ化ビニリデン重合体中のフッ化モノマー以外の他のモノマーに由来する構成単位の含有量は、第１フッ化ビニリデン重合体中のフッ化モノマー以外の他のモノマーに由来する構成単位の含有量よりも多いことが好ましい。
【００４９】
また、第２フッ化ビニリデン重合体は、カルボキシ基を有する不飽和モノマーに由来する構成単位を有してもよい。第２フッ化ビニリデン重合体中のカルボキシ基を有する不飽和モノマーに由来する構成単位の含有量は、前述と同様に、例えば０．０１〜２質量％であることが好ましく、０．０１〜１質量％であることがより好ましく、０．０１〜０．１質量％であることがさらに好ましい。
【００５０】
＜第２フッ化ビニリデン重合体の物性＞
（重量平均分子量）
第２フッ化ビニリデン重合体の重量平均分子量は、前述のゲル化測定において、よりゲル化しにくくする観点では、第１フッ化ビニリデン重合体の重量平均分子量よりも低いことが好ましい。具体的には、第２フッ化ビニリデン重合体の重量平均分子量は、特に限定されないが、３０万〜１５０万であることが好ましく、３５万〜１００万であることがより好ましい。３０万以上であると、電解液を保持しやすく、１５０万以下であると、ゲル状電解質を作製する際の、塗工性などが損なわれにくい。
【００５１】
（溶解性）
第２フッ化ビニリデン重合体の溶媒に対する溶解性は、第１フッ化ビニリデン重合体の溶媒に対する溶解性よりも高いことが好ましい。具体的には、第２フッ化ビニリデン重合体は、プロピレンカーボネート／ジメチルカーボネート（１／１質量比）溶媒に、濃度が１０質量％となる量のフッ化ビニリデン共重合体を加えて４０℃から順次加熱温度を上げながら加熱攪拌していき、混合液を調製した混合液の透視度が初めて１０度以上になる温度が、第１フッ化ビニリデン重合体を添加して調製した混合液のそれよりも低いこと、具体的には５０℃以下であることが好ましく、４０℃以下であることがより好ましい。上記温度が５０℃以下であると、第２フッ化ビニリデン重合体を含むゲル状電解質の非水電解液の保持性をより高めやすく、上記温度が４０℃以下であると、溶解工程が容易であることから、さらに好ましい。
【００５２】
（融点）
第２フッ化ビニリデン重合体の溶媒に対する溶解のしやすさは、結晶性や、モノマー組成に依存した溶媒との化学的親和性などに依存する。結晶性を適度に低くすることによって、溶媒に対する溶解性を高めやすくする観点では、第２フッ化ビニリデン重合体の融点（Ｔｍ）は低いこと（特に第１フッ化ビニリデン重合体の融点（Ｔｍ）よりも低いこと）が好ましく、具体的には、７５〜１３０℃であることが好ましく、９０〜１２５℃であることがより好ましい。融点（Ｔｍ）は、前述と同様の方法で測定することができる。
【００５３】
第２フッ化ビニリデン重合体の溶解性を高くする（または融点（Ｔｍ）を低くする）ためには、例えばフッ化ビニリデンに由来する構成単位の含有量を少なくしたり、重合温度を高くしたりすることが好ましい。
【００５４】
＜フッ化ビニリデン重合体の製造方法＞
第１フッ化ビニリデン重合体および第２フッ化ビニリデン重合体などのフッ化ビニリデン重合体は、フッ化ビニリデンおよび必要に応じて他のモノマーを、乳化重合法または懸濁重合法などの公知の重合方法で重合（必要に応じて共重合）させて、合成することができる。
【００５５】
（乳化重合法）
乳化重合法では、前述の各モノマーが難溶である液性媒体と、前述の各モノマーと、乳化剤とを混合して得られる混合液に、液性媒体に溶解性の重合開始剤をさらに加えて、前述のモノマーを重合させる。
【００５６】
液性媒体は、前述の各モノマーが難溶であればよい。前述の各モノマーは、水に難溶性であるため、液性媒体は、水であることが好ましい。
【００５７】
乳化剤は、各モノマーによるミセルを液性媒体中に形成し、かつ、乳化重合法により合成される重合体を液性媒体中に安定に分散させることができるものであればよく、公知の界面活性剤から適宜選択して用いることができる。乳化剤は、フッ化ビニリデン重合体の合成に従来から用いられている界面活性剤であればよく、たとえば、過フッ素化界面活性剤、部分フッ素化界面活性剤および非フッ素化界面活性剤などとすることができる。これらの界面活性剤のうち、パーフルオロアルキルスルホン酸およびその塩、パーフルオロアルキルカルボン酸およびその塩、ならびに、フルオロカーボン鎖またはフルオロポリエーテル鎖を有するフッ素系界面活性が好ましく、パーフルオロアルキルカルボン酸およびその塩がより好ましい。
【００５８】
重合開始剤は、液性媒体に溶解性の重合開始剤であり、例えば水溶性過酸化物、水溶性アゾ系化合物またはレドックス開始剤系などでありうる。水溶性過酸化物の例には、過硫酸アンモニウムおよび過硫酸カリウムが含まれる。水溶性アゾ系化合物の例には、２，２’−アゾビス−イソブチロニトリル（ＡＩＢＮ）および２，２’−アゾビス−２−メチルブチロニトリル（ＡＭＢＮ）が含まれる。レドックス開始剤系の例には、アスコルビン酸−過酸化水素が含まれる。これらのうち、重合開始剤は、水溶性過酸化物であることが好ましい。
【００５９】
なお、乳化重合法は、ソープフリー乳化重合法またはミニエマルション重合法であってもよい。
【００６０】
ソープフリー乳化重合法では、乳化剤として、分子中に重合性の二重結合をもち、かつ乳化剤としても作用する物質である、反応性乳化剤を用いることが好ましい。反応性乳化剤は、重合の初期には系中にミセルを形成するが、重合が進行するにつれ、モノマーとして重合反応に使用されて消費されるため、最終的に得られる反応系中には、遊離した状態ではほとんど存在しない。そのため、反応性乳化剤は、得られる重合体の粒子表面にブリードアウトしにくい。
【００６１】
反応性乳化剤の例には、ポリオキシアルキレンアルケニルエーテル、アルキルアリルスルホコハク酸ナトリウム、メタクリロイルオキシポリオキシプロピレン硫酸エステルナトリウムおよびアルコキシポリエチレングリコールメタクリレートが含まれる。
【００６２】
なお、反応性乳化剤なしでも各モノマーが液性媒体に分散する場合には、反応性乳化剤を用いずにソープフリー重合を行うことができる。
【００６３】
ミニエマルション重合法では、超音波発振器などを用いて強いせん断力をかけてミセルをサブミクロンサイズまで微細化して、重合を行う。このとき、微細化されたミセルを安定化させるために、公知のハイドロホーブを混合液に添加する。ミニエマルション重合法では、典型的には、ミセルのそれぞれの内部でのみ重合反応が生じ、ミセルのそれぞれが重合体の微粒子となるため、得られる重合体の微粒子の粒径および粒径分布などを制御しやすい。
【００６４】
（懸濁重合法）
懸濁重合法は、油溶性の重合開始剤を各モノマーに溶解させて得られるモノマー分散液を、懸濁剤、連鎖移動剤、安定剤および分散剤などを含む水中で機械的に攪拌しつつ加温することにより、モノマーを懸濁および分散させつつ、懸濁したモノマーによる液滴の中で重合反応を生じさせる。懸濁重合法では、典型的には、モノマーによる液滴のそれぞれの内部でのみ重合反応が生じ、モノマーによる液滴のそれぞれが重合体の微粒子となるため、得られる重合体の微粒子の粒径および粒径分布などを制御しやすい。
【００６５】
重合開始剤の例には、ジイソプロピルパーオキシジカーボネート、ジノルマルプロピルパーオキシジカーボネート、ジノルマルヘプタフルオロプロピルパーオキシジカーボネート、ジイソプロピルパーオキシジカーボネート、イソブチリルパーオキサイド、ジ（クロロフルオロアシル）パーオキサイド、ジ（ペルフルオロアシル）パーオキサイド、およびｔ−ブチルペルオキシピバレートが含まれる。
【００６６】
懸濁剤の例には、メチルセルロース、ヒドロキシエチルセルロース、ヒドロキシプロピルセルロース、ヒドロキシプロピルメチルセルロース、部分ケン化ポリビニルアセテート、およびアクリル酸系重合体が含まれる。
【００６７】
連鎖移動剤の例には、エチルアセテート、メチルアセテート、ジエチルカーボネート、アセトン、エタノール、ｎ−プロパノール、アセトアルデヒド、プロピルアルデヒド、プロピオン酸エチル、および四塩化炭素が含まれる。
【００６８】
特に、第２フッ化ビニリデン重合体を得るためには、重合時のモノマーの添加タイミングや重合温度、重合圧力などの重合条件を、第１フッ化ビニリデン重合体とは変えることが好ましい。具体的には、第２フッ化ビニリデン重合体を得るためには、重合時において、１）モノマーの添加を、重合が均質となるよう、可能な限り一様に、重合中、連続的または分割的に行うこと、２）重合温度を高くすることが好ましい。
【００６９】
上記１）としては、モノマーの添加を一括で行うのではなく、モノマーの添加を連続的または複数回に分割して行うこと、特に重合開始時の重合圧力（初期圧力）を維持するように、モノマーの添加を連続的または複数回に分割して行うことが好ましい。具体的には、重合開始時点から残りの全モノマーの添加が終了する時点までの間の重合圧力の低下が１ＭＰａ以内となるようにすることが好ましい。
【００７０】
後添加するモノマーの合計量は、最初に投入するモノマー量よりも多いことが好ましく、例えば最初に投入するモノマー量／後添加するモノマー合計量＝５／９５〜４５／５５（質量比）としうる。
【００７１】
また、反応性比を勘案し、後添加モノマーのコモノマー（ＨＦＰなど）の含有比率を調整することも、得られる重合体の組成分布や結晶性をより適切に制御する有効な手段となりうる。また、第２フッ化ビニリデン重合体の重合時における後添加モノマー中のコモノマーの含有比率を、第１フッ化ビニリデン重合体におけるそれよりも高くしてもよい。
【００７２】
上記２）としては、重合温度を高くすること、例えば４０〜１００℃とすることが好ましい。また、第２フッ化ビニリデン重合体の重合時における重合温度は、第１フッ化ビニリデン重合体の重合時における重合温度よりも１０℃以上高いことが好ましい。
【００７３】
このうち、上記１）を満たすことが好ましく、上記１）と２）の両方を満たすことがより好ましい。
【００７４】
＜共通事項＞
第１フッ化ビニリデン重合体と第２フッ化ビニリデン重合体の混合比は、非水電解液の保持性を高めうるように設定されうる。具体的には、非水電解液の保持性を高めやすくする観点では、第２フッ化ビニリデン重合体の含有量は、フッ化ビニリデン重合体の全質量（好ましくは第１フッ化ビニリデン重合体と第２フッ化ビニリデン重合体の合計量）に対して、０．１〜２０質量％であることが好ましく、０．１〜１０質量％であることがより好ましい。
【００７５】
ゲル状電解質中のフッ化ビニリデン重合体の含有量は、フッ化ビニリデン重合体と非水電解液の合計量に対して０．１質量％以上３０質量％以下であることが好ましく、０．５質量％以上２０質量％以下であることがより好ましく、１．０質量％以上１０質量％未満であることがさらに好ましい。フッ化ビニリデン重合体の含有量が０．１質量％以上であると、非水電解液の保持性を高めやすく、３０質量％以下であると、ゲル状電解質中の絶縁成分であるポリマー成分の量が少ないため、電池特性が損なわれにくい。本発明のゲル状電解質は、第１フッ化ビニリデン重合体と第２フッ化ビニリデン重合体とを組み合わせることで、フッ化ビニリデン重合体のトータルの含有量を多くしなくても、非水電解液の高い保持性を有しうる。
【００７６】
１−２．非水電解液
非水電解液は、リチウム原子またはナトリウム原子を含む電解質が、非水溶媒に溶解されてなる電解液である。これらの電解質は、１種のみ使用してもよいし、複数種を併用してもよい。
【００７７】
リチウム原子を含む電解質の例には、ＬｉＰＦ６、ＬｉＡｓＦ６、ＬｉＣｌＯ４、ＬｉＢＦ４、ＬｉＣｌ、ＬｉＢｒ、ＬｉＣＨ３ＳＯ３、ＬｉＣＦ３ＳＯ３、ＬｉＮ（ＣＦ３ＳＯ２）２、およびＬｉＣ（ＣＦ３ＳＯ２）３などを含む公知のリチウム塩が含まれる。これらのうち、ＬｉＰＦ６、ＬｉＡｓＦ６、ＬｉＣｌＯ４、ＬｉＢＦ４、ＬｉＣＨ３ＳＯ３、ＬｉＣＦ３ＳＯ３、ＬｉＮ（ＣＦ３ＳＯ２）２、およびＬｉＣ（ＣＦ３ＳＯ２）３がより好ましい。非水電解液中の上記リチウム塩の濃度は、０．１〜５ｍｏｌ／ｄｍ３であることが好ましく、０．５〜２ｍｏｌ／ｄｍ３であることがより好ましい。
【００７８】
ナトリウム原子を含む電解質の例には、ＮａＰＦ６やＮａＴＦＳＡが含まれる。
【００７９】
非水溶媒の例には、エチレンカーボネート、プロピレンカーボネート、ジメチルカーボネート、エチルメチルカーボネート、ジエチルカーボネート、ジプロピルカーボネート、メチルプロピルカーボネート、エチルプロピルカーボネート、エチルブチルカーボネート、γ―ブチロラクトン、１，２−ジメトキシエタン、１，２−ジエトキシエタン、プロピオン酸メチル、およびプロピオン酸エチルが含まれる。これらの非水溶媒は、１種のみ使用してもよいし、複数種を併用してもよい。これらのうち、プロピレンカーボネート、エチレンカーボネート、ジメチルカーボネート、ジエチルカーボネート、およびエチルメチルカーボネートは、電池性能を高める観点から好ましい。
【００８０】
１−３．その他の成分
ゲル状電解質は、本発明の効果および電池特性を損なわない範囲で、フッ化ビニリデン重合体および非水電解液以外の他の成分をさらに含んでいてもよい。他の成分の例には、無機フィラーが含まれる。
【００８１】
無機フィラーは、ゲル状電解質に機械的強度および耐熱性を付与しうるだけでなく、カルボキシ基を有するフッ化ビニリデン重合体との相互作用により、非水電解液の保持性をより高めうる。
【００８２】
無機フィラーの例には、二酸化ケイ素（ＳｉＯ２）、アルミナ（Ａｌ２Ｏ３）、二酸化チタン（ＴｉＯ２）、酸化カルシウム（ＣａＯ）、酸化ストロンチウム（ＳｒＯ）、酸化バリウム（ＢａＯ）、酸化マグネシウム（ＭｇＯ）、酸化亜鉛（ＺｎＯ）、チタン酸バリウム（ＢａＴｉＯ３）などの酸化物；水酸化マグネシウム（Ｍｇ（ＯＨ）２）、水酸化カルシウム（Ｃａ（ＯＨ）２）、水酸化亜鉛（Ｚｎ（ＯＨ）２）水酸化アルミニウム（Ａｌ（ＯＨ）３）などの水酸化物；炭酸カルシウム（ＣａＣＯ３）などの炭酸塩；硫酸バリウムなどの硫酸塩；窒化物、粘土鉱物などが含まれる。無機フィラーは、一種を単独で用いてもよいし、二種以上を併用してもよい。中でも、電池の安全性、塗液安定性の観点から、アルミナ、二酸化ケイ素、酸化マグネシウム、酸化亜鉛であることが好ましい。
【００８３】
無機フィラーの平均粒子径は、５ｎｍ〜２μｍであることが好ましく、１０ｎｍ〜１μｍであることがより好ましい。
【００８４】
無機フィラーの含有量は、ゲル状電解質に対して１〜５０質量％であることが好ましく、１〜２０質量％であることがより好ましく、１〜１０質量％であることがさらに好ましい。無機フィラーの含有量が１質量％以上であると、ゲル状電解質に強度を付与しやすいだけでなく、フッ化ビニリデン重合体がカルボキシ基を有する場合に、当該カルボキシ基を有するフッ化ビニリデン重合体と相互作用しやすいため、非水電解液の保持性が高まりやすい。無機フィラーの含有量が５０質量％以下であると、絶縁成分である無機フィラーの量が多くなりすぎることによる電池特性の低下を抑制しやすい。
【００８５】
本発明のゲル状電解質は、フッ化ビニリデン重合体として、ゲル形成に寄与する第１フッ化ビニリデン重合体と、ゲル形成には寄与しないものの、非水電解液と第１フッ化ビニリデン重合体との親和性を高める第２フッ化ビニリデン重合体とを含む。それにより、トータルのフッ化ビニリデン重合体の含有量を多くしなくても、非水電解液の保持性を高めることができる。
【００８６】
２．ゲル状電解質の製造方法
ゲル状電解質は、第１フッ化ビニリデン重合体および第２フッ化ビニリデン重合体を含むフッ化ビニリデン重合体と、非水電解液とを混合した後、ゲル状電解質の形状に成形して製造することができる。
【００８７】
混合は、非水電解液へのフッ化ビニリデン重合体の溶解性を高める観点から、加熱下で行うことが好ましい。加熱温度は、４０〜１５０℃であることが好ましい。
【００８８】
混合されるフッ化ビニリデン重合体の量は、フッ化ビニリデン重合体と非水電解質との合計量に対して０．１〜３０質量％であることが好ましく、０．５〜２０質量％であることがより好ましく、１．０〜１０質量％であることがさらに好ましい。
【００８９】
混合される非水電解液の量は、フッ化ビニリデン重合体と非水電解質との合計量に対して７０〜９９．９質量％であることが好ましく、８０〜９９．５質量％であることがより好ましく、８５〜９９質量％であることがさらに好ましい。
【００９０】
得られる混合液の可塑性を高めることによって、ゲル状電解質の形状への成形を容易にする観点から、フッ化ビニリデン重合体と非水電解液に加えて、可塑剤をさらに添加してもよい。可塑剤は、比較的低い温度で高い蒸気圧を有する有機溶媒であることが好ましい。このような可塑剤の例には、テトラヒドロフラン、メチルテトラヒドロフラン、アセトン、メチルエチルケトン、１，３−ジオキソラン、シクロヘキサノン、ジメチルカーボネート、ジエチルカーボネートおよびエチルメチルカーボネートが含まれる。これらの可塑剤は、１種のみ使用してもよいし、複数種を併用してもよい。
【００９１】
なお、非水電解液に用いられる非水溶媒とフッ化ビニリデン重合体とを先に混合した後、電解質を混合液に添加してもよい。
【００９２】
成形は、混合により得られた混合液を、ゲル状電解質の形状（たとえばフィルム状）を有する容器に導入し、好ましくは常温で冷却させることで、ゲル状の非水電解質（ゲル状電解質）が得られる。
【００９３】
なお、フッ化ビニリデン重合体と非水電解液とに加えて可塑剤を混合したときは、混合後に、０〜１００℃、好ましくは１５〜６０℃で可塑剤を揮発させて除去することで、フッ化ビニリデン重合体と非水電解液を含むゲル状電解質を得ることができる。
【００９４】
なお、ゲル状電解質の製造方法は、上記方法に限定されるものではなく、フッ化ビニリデン重合体を予め公知の方法でゲル状電解質の形状に成形した後、成形されたフッ化ビニリデン重合体に非水電解液を添加して膨潤させて、ゲル状電解質を得てもよい。
【００９５】
３．非水電解質二次電池
ゲル状電解質は、公知の正極および負極の間に配置して、非水電解質二次電池とすることができる。
【実施例】
【００９６】
以下において、実施例を参照して本発明をより詳細に説明する。これらの実施例によって、本発明の範囲は限定して解釈されない。【００９７】
１．フッ化ビニリデン重合体の合成
（１）第１フッ化ビニリデン重合体の合成
＜第１フッ化ビニリデン重合体１−１の合成＞
オートクレーブに、２５８質量部の水、０．１５質量部のメトローズＳＭ−１００（信越化学工業（株）製）を仕込み、脱気した後、０．５３質量部の５０質量％ジイソプロピルパーオキシジカーボネート（ＩＰＰ）−フロン２２５ｃｂ溶液を投入し、さらに、９５質量部のフッ化ビニリデン（ＶＤＦ）、５質量部のヘキサフルオロプロピレン（ＨＦＰ）、および０．５質量部のマレイン酸モノメチルエステル（ＭＭＭ）を投入し、２９℃まで昇温した。その後、２９℃を維持した。重合は、昇温開始から合計４２時間行った。
重合終了後、重合体スラリーを９５℃で６０分熱処理した後、脱水、続いて水洗して、さらに８０℃で２０時間乾燥して粒子状のＶＤＦ、ＨＦＰおよびＭＭＭの共重合体である、第１フッ化ビニリデン重合体１−１を得た。
第１フッ化ビニリデン重合体１−１の組成を核磁気共鳴スペクトル（ＮＭＲ）および中和滴定で測定した結果、ＶＤＦ／ＨＦＰ／ＭＭＭ＝９６／４／０．５質量比であった。【００９８】
＜第１フッ化ビニリデン重合体１−２の合成＞
オートクレーブに、２５８質量部の水、０．１５質量部のメトローズＳＭ−１００（信越化学工業（株）製）を仕込み、脱気した後、１．４質量部の５０質量％ＩＰＰ−フロン２２５ｃｂ溶液、０．７質量部のエチルアセテートを投入し、さらに、１００質量部のＶＤＦを投入し、２６℃まで昇温した。その後、２６℃を維持した。重合は、昇温開始から合計２０時間行った。
重合終了後、重合体スラリーを９５℃で６０分熱処理した後、脱水、続いて水洗して、さらに８０℃で２０時間乾燥して、ＶＤＦの単独重合体である、第１フッ化ビニリデン重合体１−２を得た。【００９９】
＜第１フッ化ビニリデン重合体１−３の合成＞
オートクレーブに、０．２質量部のリン酸水素二ナトリウム（Ｎａ２ＨＰＯ４）および２８０質量部の水を仕込み、脱気した後、１質量部のパーフルオロオクタン酸（ＰＦＯＡ）アンモニウム塩および０．１質量部のエチルアセテートを投入し、その後さらに、１３質量部のフッ化ビニリデン（ＶＤＦ）、および２２質量部のヘキサフルオロプロピレン（ＨＦＰ）を投入した。これを撹拌下で８０℃に昇温した後、０．１質量部の過硫酸アンモニウム（ＡＰＳ）を投入して重合を開始させた。このときの初期圧は３．７ＭＰａだった。オートクレーブ中の圧力が２．５ＭＰａまで低下した時点で、圧力が維持されるように６５質量部のＶＤＦを連続的に投入した。つまり、重合開始時点から全モノマーの添加が終了するまでの圧力低下を１．２ＭＰａとした。その後、圧力が１．５ＭＰａまで低下したところで重合反応を停止させ、乾燥させて、ＶＤＦとＨＦＰの共重合体であるフッ化ビニリデン重合体１−３を得た。
第１フッ化ビニリデン重合体１−３の組成をＮＭＲで測定した結果、ＶＤＦ／ＨＦＰ＝７９．２／２０．８質量比であった。【０１００】
＜第１フッ化ビニリデン重合体１−４の合成＞
特許文献２の重合体調製例−Ｂの合成方法に従って、比較用のフッ化ビニリデン重合体（特許文献２のポリマーＢ）を得た。すなわち、内容量２リットルのオートクレーブに、イオン交換水１０７５ｇ、メチルセルロース０．４２ｇ、ＩＰＰ３．１５ｇ、フッ化ビニリデン（ＶＤＦ）３３６ｇおよびヘキサフルオロプロピレン（ＨＦＰ）８４ｇを仕込み、２９℃で１８時間懸濁重合を行った。重合完了後、重合体スラリーを脱水、水洗後８０℃で２０時間乾燥させて、ＶＤＦとＨＦＰの共重合体である第１フッ化ビニリデン重合体１−４を得た。
第１フッ化ビニリデン重合体１−４の組成をＮＭＲで測定した結果、ＶＤＦ／ＨＦＰ＝８６／１４質量比であった。【０１０１】
（２）第２フッ化ビニリデン重合体の合成
＜第２フッ化ビニリデン重合体２−１の合成＞
オートクレーブに、０．２質量部のリン酸水素二ナトリウム（Ｎａ２ＨＰＯ４）および２８０質量部の水を仕込み、脱気した後、１質量部のパーフルオロオクタン酸（ＰＦＯＡ）アンモニウム塩および０．１質量部のエチルアセテートを投入し、その後さらに、１３質量部のフッ化ビニリデン（ＶＤＦ）、および２２質量部のヘキサフルオロプロピレン（ＨＦＰ）を投入した。これを撹拌下で８０℃に昇温した後、０．１質量部の過硫酸アンモニウム（ＡＰＳ）を投入して重合を開始させた。このときの初期圧は２．５ＭＰａだった。オートクレーブ中の圧力が２．５ＭＰａで維持されるように６５質量部のＶＤＦを連続的に投入した。つまり、重合開始時点から全モノマーの添加が終了するまでの圧力低下を０ＭＰａとした。その後、圧力が１．５ＭＰａまで低下したところで重合反応を停止させ、乾燥させて、ＶＤＦとＨＦＰの共重合体である第２フッ化ビニリデン重合体２−１を得た。
第２フッ化ビニリデン重合体２−１の組成をＮＭＲで測定した結果、ＶＤＦ／ＨＦＰ＝７９．６／２０．４質量比であった。【０１０２】
＜第２フッ化ビニリデン重合体２−２の合成＞
オートクレーブに、０．２質量部のリン酸水素二ナトリウム（Ｎａ２ＨＰＯ４）および２８０質量部の水を仕込み、脱気した後、１質量部のパーフルオロオクタン酸（ＰＦＯＡ）アンモニウム塩および０．１質量部のエチルアセテートを投入し、その後さらに、２２質量部のフッ化ビニリデン（ＶＤＦ）、および８質量部のヘキサフルオロプロピレン（ＨＦＰ）を投入した。これを撹拌下で８０℃に昇温した後、０．１質量部の過硫酸アンモニウム（ＡＰＳ）を投入して重合を開始させた。このときの初期圧は２．５ＭＰａだった。オートクレーブ中の圧力が２．５ＭＰａで維持されるように５４質量部のＶＤＦと１６質量部のＨＦＰを連続的に投入した。つまり、重合開始時点から全モノマーの添加が終了するまでの圧力低下を０ＭＰａとした。その後、圧力が１．５ＭＰａまで低下したところで重合反応を停止させ、乾燥させて、ＶＤＦとＨＦＰの共重合体（ＶＤＦ／ＨＦＰ＝７９．８／２０．２質量比）であるフッ化ビニリデン重合体２−２を得た。
第２フッ化ビニリデン重合体２−２の組成をＮＭＲで測定した結果、ＶＤＦ／ＨＦＰ＝７９．８／２０．２質量比であった。【０１０３】
＜第２フッ化ビニリデン重合体２−３の合成＞
オートクレーブに、２８０質量部の水を仕込み、脱気した後、１．０質量部のパーフルオロオクタン酸（ＰＦＯＡ）アンモニウム塩および０．１質量部のエチルアセテートを投入し、その後さらに、１０質量部のフッ化ビニリデン（ＶＤＦ）、および２５質量部のヘキサフルオロプロピレン（ＨＦＰ）を投入した。これを撹拌下で８０℃に昇温した後、０．１質量部の過硫酸アンモニウム（ＡＰＳ）を投入して重合を開始させた。このときの初期圧は２．５ＭＰａだった。オートクレーブ中の圧力が２．５ＭＰａで維持されるように６５質量部のＶＤＦを連続的に投入した。反応開始後、連続添加するＶＤＦのうち５０質量％以上消費された時点でＭＭＭ０．１質量部を添加した。つまり、重合開始時点から全モノマーの添加が終了するまでの圧力低下を０ＭＰａとした。その後、圧力が１．５ＭＰａまで低下したところで重合反応を停止させ、乾燥させて、ＶＤＦとＨＦＰとＭＭＭの共重合体であるフッ化ビニリデン重合体２−３を得た。
なお、フッ化ビニリデン重合体２−３の組成をＮＭＲで測定したところ、ＶＤＦ／ＨＦＰ＝７６．１／２３．９質量比であった。ＭＭＭは、微量のため質量比として測定できなかったが、ＩＲにより存在を確認したところ、吸光度比ＡＣ＝Ｏ／ＡＣ−Ｈ＝０．１０であった。【０１０４】
（３）他のフッ化ビニリデン重合体の合成
＜フッ化ビニリデン重合体３−１の合成＞
特許文献２の重合体調製例−Ｃの合成方法に従って、比較用のフッ化ビニリデン重合体（特許文献２のポリマーＣ）を得た。すなわち、内容量２リットルのオートクレーブに、イオン交換水１０７５ｇ、メチルセルロース０．４２ｇ、ＩＰＰ２．５２ｇ、フッ化ビニリデン（ＶＤＦ）２９４ｇおよびヘキサフルオロプロピレン（ＨＦＰ）１２６ｇを仕込み、２８℃で２７時間懸濁重合を行った。重合完了後、重合体スラリーを脱水、水洗後８０℃で２０時間乾燥させて、ＶＤＦとＨＦＰの共重合体であるフッ化ビニリデン重合体３−１を得た。
得られたフッ化ビニリデン重合体３−１の組成をＮＭＲで測定した結果、ＶＤＦ／ＨＦＰ＝７９／２１質量比であった。【０１０５】
＜フッ化ビニリデン重合体３−２の合成＞
特許文献２の重合体調製例−Ｄの合成方法に従って、比較用のフッ化ビニリデン重合体（特許文献２のポリマーＤ）を得た。すなわち、内容量２リットルのオートクレーブに、イオン交換水１０７５ｇ、メチルセルロース０．４２ｇ、ＩＰＰ３．７８ｇ、フッ化ビニリデン（ＶＤＦ）２５２ｇおよびヘキサフルオロプロピレン（ＨＦＰ）１６８ｇを仕込み、２９℃で４２時間懸濁重合を行った。重合完了後、重合体スラリーを脱水、水洗後８０℃で２０時間乾燥させて、ＶＤＦとＨＦＰの共重合体であるフッ化ビニリデン重合体３−２を得た。
得られたフッ化ビニリデン重合体３−２の組成をＮＭＲで測定した結果、ＶＤＦ／ＨＦＰ＝７２／２８質量比であった。【０１０６】
得られた第１フッ化ビニリデン重合体１−１〜１−４、第２フッ化ビニリデン重合体２−１〜２−３、および他のフッ化ビニリデン重合体３−１および３−２の、重量平均分子量、融点、ゲル化測定試験、ならびにポリマー加熱時の溶解性を、以下の方法で評価した。【０１０７】
（重量平均分子量Ｍｗ）
得られたフッ化ビニリデン重合体を、濃度が０．２質量％となるように溶解させたＮＭＰ（Ｎ−メチル−２−ピロリドン）溶液について、ゲルパーミエーションクロマトグラフ測定を行い、ポリスチレン換算にてフッ化ビニリデン重合体の重量平均分子量を測定した。測定条件は、以下の通りとした。
（測定条件）
装置：日本分光株式会社製ＧＰＣ−９００
カラム：ＴＳＫ−ＧＥＬ ＧＭＨＸＬ
カラム温度：４０℃
流速：１．０ｍｌ／ｍｉｎ【０１０８】
（融点）
得られたフッ化ビニリデン重合体の融点（Ｔｍ）は、示差走査熱測定（ＤＳＣ）により測定した。すなわち、プレス成型機（株式会社神藤金属工業製 ＡＹＳＲ−５）を用いて、フッ化ビニリデン重合体を２１０℃で３０秒間予備加熱した後、プレス圧０．５ＭＰａで１分間保持しプレスシートを作成し、そのプレスシートから約１０ｍｇを切り出して、ＤＳＣ用測定サンプルとした。これを用いて、以下の条件でＤＳＣ測定を行い、昇温過程における吸熱ピーク温度からＴｍを求めた。
（測定条件）
装置：ＭＥＴＴＬＥＲ製 ＤＳＣ３０
サンプルホルダー：Ａｌｕｍｉｎｕｍ ｓｔａｎｄａｒｄ ４０μｌ
測定温度範囲：３０−２２０℃
昇温速度：１０℃／ｍｉｎ
窒素流量：５０ｍｌ／ｍｉｎ【０１０９】
（ゲル化測定）
フッ化ビニリデン重合体のゲル化測定は、以下の手順で行った。
１）得られたフッ化ビニリデン重合体を、プロピレンカーボネート／ジメチルカーボネート（１／１質量比）溶媒に、濃度が１０質量％となるように加えて、当該溶媒の沸点未満の温度で加熱しながら、攪拌した。この加熱攪拌は、フッ化ビニリデン重合体が溶解するまで（不溶物が確認されなくなるまで）、加熱温度を上げながら行った。
フッ化ビニリデン重合体が溶解したかどうかは、調製した溶液を容器に採取し、透視度（ＪＩＳ  Ｋ  ０１０２（２０１６年））を測定することにより行った。具体的には、溶液中に不溶物がなく、透視度が１０度を超える場合は、溶解したと判断し；不溶物の容器底面への沈殿・堆積があり、透視度が１０度以下の場合は、溶解できていないと判断した。
２）上記１）でフッ化ビニリデン重合体を溶解させた溶液を、室温（２５℃）まで放冷し、２５℃で一週間静置した。当該溶液が入った容器を上下反転させて、内容物の流動状態を確認した。内容物が流動しないものを「ゲル化した」と判断し、内容物が流動したものを「ゲル化しなかった」と判断した。
内容物が流動したかどうかは、容器を上下反転した後、５分以内に内容物が容器の上から下へ流れ始めることが目視確認できたかどうかによって判断した。なお、粗大なゲル状物が目視で確認でき、容器を上下反転した際、ゲル状物が落下もしくは溶媒の流れに乗って上下移動した場合は、「ゲル化した」と判断した。【０１１０】
（溶解性試験）
溶解性は、フッ化ビニリデン共重合体を非水電解液に添加し、順次、加熱温度を変化させながら加熱撹拌していき、ポリマー溶液の透視度が初めて１０度以上になった時の温度によって評価した。具体的には、プロピレンカーボネート／ジメチルカーボネート（１／１質量比）溶媒に、濃度が１０質量％となる量のフッ化ビニリデン共重合体を加えて４０℃で３０分間加熱撹拌し、混合液を調製した。その後、速やかに混合液の透視度を測定した。透視度の測定は、ＪＩＳ  Ｋ０１０２（２０１６年）の透視度の試験に準じて行った。ただし、測定器具としては、長さ３００ｍｍ、径１０ｍｍのガラス管を用い、室温で行った。
透視度が１０度より小さい場合、加熱温度を５０℃に上げ、さらに３０分加熱攪拌した後、再度、同様の条件で透視度を測定した。前記操作の後に透視度を測定し、透視度が１０度より小さい場合、さらに加熱温度を６０℃に上げ、上記手順を繰り返した。以上の操作を、透視度が１０度以上になるまで加熱温度を１０℃毎に上げながら繰り返した。加熱温度の上限は、溶媒の沸点である。フッ化ビニリデン共重合体の溶解性が低いとき、混合液の透視度が初めて１０度以上になる温度は高くなる。具体的には、溶解性は、初めて透視度が１０度以上になる温度を基準にして、以下のように評価した。
５：透視度が初めて１０度以上になる温度が４０℃
４：透視度が初めて１０度以上になる温度が５０℃
３：透視度が初めて１０度以上になる温度が６０℃
２：透視度が初めて１０度以上になる温度が７０℃
１：透視度が初めて１０度以上になる温度が８０℃以上【０１１１】
得られた第１フッ化ビニリデン重合体１−１〜１−４、第２フッ化ビニリデン重合体２−１〜２−３、および他のフッ化ビニリデン重合体３−１および３−２の評価結果を、表１に示す。【０１１２】
【表１】
2020090828.tif 000002
【０１１３】
特許文献２のポリマーＢに相当するフッ化ビニリデン重合体１−４は、ゲル化することから、少なくとも第２フッ化ビニリデン重合体には該当しないことがわかる。また、特許文献２のポリマーＣおよびＤに相当するフッ化ビニリデン重合体３−１および３−２は、プロピレンカーボネート／ジメチルカーボネート（１／１質量比）溶媒に溶解しないことから、ゲル化試験を実施できず、第１フッ化ビニリデン重合体と第２フッ化ビニリデン重合体のいずれにも該当しないことがわかる。【０１１４】
２．ゲル状電解質の調製および評価
［実施例１］
（非水電解液の調製）
エチレンカーボネート（ＥＣ）とプロピレンカーボネート（ＰＣ）を、３：２の質量比で混合した。得られた混合溶媒に、六フッ化リン酸リチウム（ＬｉＰＦ６）を、１ｍｏｌ／Ｌの濃度となるように溶解させて、非水電解液を調製した。【０１１５】
（ゲル状電解質の調製）
得られた非水電解液１９．８ｇに、第１フッ化ビニリデン重合体として第１フッ化ビニリデン重合体１−１と、第２フッ化ビニリデン重合体として第２フッ化ビニリデン重合体２−３との混合物（１−１：２−３＝９５：５（質量比））を１．３ｇ、可塑剤としてジメチルカーボネートを３５．０ｇ、無機フィラーとしてアルミナを１．３ｇ添加し、加熱攪拌して、重合体溶液を調製した。
得られた重合体溶液を、ガラス板上に塗布した後、加熱によりジメチルカーボネートを乾燥除去させて、ゲル状電解質を得た。【０１１６】
［実施例２〜８、比較例１〜５］
第１および第２フッ化ビニリデン重合体の種類や第１および第２フッ化ビニリデン重合体の混合比を、表２に示されるように変更した以外は実施例１と同様にして、ゲル状電解質を得た。【０１１７】
［比較例６および７］
第２フッ化ビニリデン重合体を、表１に示される他のフッ化ビニリデン重合体に変更した以外は実施例１と同様にして、ゲル状電解質を得た。【０１１８】
実施例１〜８および比較例１〜７で得られたゲル状電解質の液保持率、および液保持率の比較例１に対する差分Δを、以下の方法で測定した。【０１１９】
（液保持率）
得られたゲル状電解質を、所定の大きさに切り出して、試験片とした。そして、加圧前の質量を、２５℃（露点−５０℃以下）の環境下で測定し、「加圧前の試験片の質量」とした。次いで、試験片を３０ｋＰａで２０分間加圧した後、試験片の表面に滲み出した液体成分（非水電解液）を拭き取り、前述と同様にして試験片の質量を測定し、「加圧後の試験片の質量」とした。得られた値を、下記式に当てはめて、液保持率（％）を算出した。
液保持率（％）＝（加圧後の試験片の質量／加圧前の試験片の質量）×１００【０１２０】
（差分Δ）
第１フッ化ビニリデン重合体と第２フッ化ビニリデン重合体の混合による液保持率向上の効果を示す観点から、混合系のゲル状電解質（実施例１〜８）の液保持率から、主成分となる第１フッ化ビニリデン重合体のゲル状電解質（比較例１〜３）の液保持率を差し引いて、差分（Δ）を算出した。
差分Δ＝（混合系のゲル状電解質の液保持率）−（主成分となる第１フッ化ビニリデン重合体のみを用いたゲル状電解質の液保持率）【０１２１】
実施例１〜８および比較例１〜７の評価結果を表２に示す。
【表２】
2020090828.tif 000003
【０１２２】
表２に示されるように、第１フッ化ビニリデン重合体と第２フッ化ビニリデン重合体とを含む実施例１〜８のゲル状電解質は、第１フッ化ビニリデン重合体のみを含む比較例１〜３のゲル状電解質、２種類の第１フッ化ビニリデン重合体を含む比較例４および５のゲル状電解質、および第１フッ化ビニリデン重合体と他のフッ化ビニリデン重合体とを含む比較例６および７のゲル状電解質よりも高い液保持率を有することがわかる。【０１２３】
特に、第１フッ化ビニリデン重合体中のフッ化ビニリデンに由来する構成単位の含有量が多いほうが、液保持率が高いことがわかる（実施例４と６の対比）。また、第２フッ化ビニリデン重合体の溶解性は高すぎないほうが、液保持率が高いことがわかる（実施例１、４および８の対比）。【０１２４】
また、第２フッ化ビニリデン重合体の混合比が１０質量％以下であると、液保持率がさらに高いことがわかる（実施例２〜４と実施例５との対比）。【０１２５】
また、無機フィラーをさらに含むことで、液保持率がさらに高まることがわかる（実施例４と７の対比）。これは、無機フィラーと第１フッ化ビニリデン重合体に含まれるＭＭＭ由来のカルボキシ基とが相互作用し、それらの間に非電解液が保持されやすくなるからであると考えられる。【０１２６】
本出願は、２０１８年１０月３１日出願の特願２０１８−２０５５６７に基づく優先権を主張する。当該出願明細書に記載された内容は、すべて本願明細書に援用される。
【産業上の利用可能性】
【０１２７】
本発明によれば、ポリマー濃度が高くなくても、非水電解液の高い保持性を有するゲル状電解質およびそれを含む非水電解質二次電池を提供することができる。
【国際調査報告】
2020090828.tif 000004
2020090828.tif 000005
2020090828.tif 000006
2020090828.tif 000007
2020090828.tif 000008
2020090828.tif 000009